ЭКСТРУЗИОННЫЙ СПОСОБ ПОЛУЧЕНИЯ ПЛОСКОЙ НИТИ ИЗ СИНТЕТИЧЕСКОГО СЫРЬЯ

1. Экструзионный способ получения плоской нити из синтетического сырья, включающий формирование, по меньшей мере, двух расплавов с различными свойствами и распределение этих расплавов, по меньшей мере, по трем слоям для образования синтетической пленки, охлаждение этой пленки, резку ее на полосы, а также вытягивание нарезанных полос для образования нитей и намотку полученных таким образом нитей на сердечники, отличающийся тем, что синтетическое сырье используют в виде гранул, порошка или агломерата, а полученную пленку охлаждают в ванне с водой, причем после охлаждения пленки проводят удаление воды с ее поверхности, а внутренний слой формируют с наполнителем на основе карбоната кальция в количестве 0,1-50% от массы основного сырья внутреннего слоя.
2. Экструзионный способ получения плоской нити из синтетического сырья по п.1, отличающийся тем, что охлаждение массы расплава проводят на охлаждающих валах.
3. Экструзионный способ получения плоской нити из синтетического сырья по п.1, отличающийся тем, что внутренний слой формируют с наполнителем на основе органического карбоната кальция.
4. Экструзионный способ получения плоской нити из синтетического сырья по п.1, отличающийся тем, что один из расплавов формируют с красителем, причем распределяют его равномерно по наружным слоям.
5. Экструзионный способ получения плоской нити из синтетического сырья по п.4, отличающийся тем, что красители включают в количестве 0,1-15,0% от массы основного сырья наружного слоя.
6. Экструзионный способ получения плоской нити из синтетического сырья по п.1, отличающийся тем, что один из расплавов формируют с армирующими добавками.
7. Экструзионный способ получения плоской нити из синтетического сырья по п.6, отличающийся тем, что один из расплавов формируют из полимера с более высокими разрывными характеристиками, чем полимер, использованный при изготовлении других слоев.
8. Экструзионный способ получения плоской нити из синтетического сырья по п.7, отличающийся тем, что один из расплавов формируют, используя полипропилен с показателем текучести раствора (ПТР) менее 2,8 г/10,0 мин по Стандартному методу определения показателя текучести расплава термопластов с помощью экструзионного пластомера (ASTM 1238-90b).
9. Экструзионный способ получения плоской нити из синтетического сырья по п.1, отличающийся тем, что после резки пленки на полосы проводят их фибрилляцию.
10. Экструзионный способ получения плоской нити из синтетического сырья по п.1, отличающийся тем, что после резки пленки на полосы проводят их фибрилляцию и в дальнейшем скручивание нити.
11. Экструзионный способ получения плоской нити из синтетического сырья по п.1, отличающийся тем, что после резки пленки на полосы проводят их фибрилляцию и в дальнейшем замасливание нити.
12. Экструзионный способ получения плоской нити из синтетического сырья по п.1, отличающийся тем, что вытяжку полос проводят в несколько этапов.
13. Экструзионный способ получения плоской нити из синтетического сырья по п.1, отличающийся тем, что после вытяжки нить подвергают принудительной усадке.
14. Экструзионный способ получения плоской нити из синтетического сырья по п.13, отличающийся тем, что принудительную усадку нити проводят в несколько этапов.